"ポリオレフィン系樹脂を主体として含有する基材層の片面に、ゴム系粘着剤に粘着付与剤、及び軟化剤を添加した粘着層が積層された光学シート保護用粘着フィルムであって、前記粘着層において、前記粘着付与剤の含有量が前記ゴム系粘着剤100質量部に対して36.5~49.5質量部で、前記軟化剤の含有量が前記ゴム系粘着剤100質量部に対して20~33質量部であり、前記粘着層塗布量が5.6g/m2以下である光学シート保護用粘着フィルム。粘着付与剤は石油系樹脂とテルペン系樹脂を含み、前記テルペン系樹脂の前記石油系樹脂に対する質量比が0.22~0.65である請求項1に記載の光学シート保護用粘着フィルム。本発明は表面に凹凸を有する光学シートに対し、貼付け時に適度な粘着力を有し、経時変化や温度変化に伴う粘着力の上昇が小さく、かつ糊残りによる被着体の汚染が発生し難い光学シート保護用粘着フィルムを提供することを目的とする。本発明は、下記[1]及び[2]に記載の光学シート保護用粘着フィルムに関する。[1]ポリオレフィン系樹脂を主体として含有する基材層の片面にゴム系粘着剤に粘着付与剤、及び軟化剤を添加した粘着層が積層された光学シート保護用粘着フィルムであって、前記粘着層において、前記粘着付与剤の含有量が前記ゴム系粘着剤100質量部に対して36.5~49.5質量部で、前記軟化剤の含有量が前記ゴム系粘着剤100質量部に対して20~33質量部であり、前記粘着層塗布量が5.6g/m2以下である光学シート保護用粘着フィルム。[2]粘着付与剤は石油系樹脂とテルペン系樹脂を含み、前記テルペン系樹脂の前記石油系樹脂に対する質量比が0.22~0.65である[1]に記載の光学シート保護用粘着フィルム。本発明によれば、光学シートの貼付け時に適度な粘着力を有し、経時変化や温度変化に伴う粘着力の上昇が小さく、かつ糊残りによる被着体の汚染が発生し難い光学シート保護用粘着フィルムを提供することができる。本発明の光学シート保護用粘着フィルムは、ポリオレフィン系樹脂を主体として含有する基材層と基材層の片面に形成された粘着層とからなる。本発明において、基材層は、例えば低密度ポリエチレン、中密度ポリエチレン、高密度ポリエチレン及びポリプロピレンホモポリマー、ランダムポリマー、ブロックポリマー等から選択される1種または2種以上の混合物で単層または2層以上に積層されたものであることが好ましい。基材層の厚みは、特に限定されるものではないが一般に10~100μm程度に設定される。本発明において、粘着層は、ゴム系粘着剤に粘着付与剤及び軟化剤を添加したものであることが好ましい。前記ゴム系粘着剤は、例えば天然ゴムNR、ブタジエンゴムBR、イソプレンゴムIR、スチレン-イソプレンゴムSIR、ポリイソブチレンPIB、スチレン-イソプレン-スチレンブロック共重合体SIS、スチレン-ブタジエン-スチレンブロック共重合体SBS、スチレン-エチレン-ブチレン-スチレンブロック共重合体SEBS等から選択され、なかでもスチレンを含有する共重合体が好ましく、SEBSがより好ましい。ゴム系粘着剤は単独で用いても良く、2種以上を併用しても良い。また、スチレン含有量については特に限定されるものではない。前記粘着付与剤は、石油系樹脂とテルペン系樹脂を含むものであることが好ましい。前記石油系樹脂は、例えば脂環族飽和炭化水素樹脂、芳香族系樹脂等から選択され、一部あるいは完全に水素化されていても良く、脂環族飽和炭化水素樹脂が好ましい。前記テルペン系樹脂は、例えばテルペンモノマーの共重合体、テルペンモノマーとフェノール類を共重合させたテルペンフェノール樹脂、あるいはテルペンモノマーと芳香族系モノマーを共重合させた芳香族変性テルペン樹脂から選択され、テルペンフェノール樹脂が好ましい。前記粘着付与剤は、100~125°Cの軟化点を有するものが好ましい。前記粘着付与剤の軟化点が100°Cより低い場合はハンドリング性が悪く、125°Cより高いと粘着力が発現し難い。前記粘着付与剤の含有量は、前記ゴム系粘着剤の総量100質量部に対して36.5~49.5質量部であり、テルペン系樹脂の石油系樹脂に対する質量比が0.22~0.65であることが適している。0.22未満である場合は初期粘着力が不足し、0.65を超える場合は経時粘着力が上昇する恐れがある。前記軟化剤は、例えばパラフィン系プロセスオイル、ナフテン系プロセスオイル、芳香族系プロセスオイル等の石油系プロセスオイル等から選択され、パラフィン系プロセスオイルが好ましい。前記軟化剤の含有量が前記ゴム系粘着剤の総量100質量部に対して20~33質量部であることが適している。軟化剤が20質量部未満である場合と33質量部を超える場合は、初期粘着力が不足する恐れがある。本発明の粘着層塗布量は、5.6g/m2以下であることが適当であり、4.5~5.6g/m2が好ましい。粘着層塗布量が4.5g/m2未満であると初期粘着力が不足し、5.6g/m2より大きいと経時粘着力の上昇や糊残りによる被着体の汚染の恐れがある。以下に、本発明の光学シート保護用粘着フィルムの実施例と比較例を用いて、本発明を詳細に説明する。ただし、本発明は以下の実施例に限定されるものではない。実施例1スチレン-エチレン-ブチレン-スチレンブロック共重合体クレイトンポリマージャパン株式会社製、商品名:KRATONG-1657100質量部に対し、脂環族系飽和炭化水素樹脂荒川化学工業株式会社製、商品名:アルコンP-12530質量部、テルペンフェノール樹脂ヤスハラケミカル株式会社製、商品名:YSポリスターT-10013質量部、軟化剤SONNEBORN,INC.製、商品名:BLANDOL26質量部をトルエンで溶解し、粘着層塗布量が4.5g/m2になるように、厚さ40μmのポリプロピレン系基材層の片面に塗布した後に乾燥させ、実施例1の光学シート保護用粘着フィルムを得た。実施例2スチレン-エチレン-ブチレン-スチレンブロック共重合体クレイトンポリマージャパン株式会社製、商品名:KRATONG-1657100質量部に対し、脂環族系飽和炭化水素樹脂荒川化学工業株式会社製、商品名:アルコンP-12530質量部、テルペンフェノール樹脂ヤスハラケミカル株式会社製、商品名:YSポリスターT-10013質量部、軟化剤SONNEBORN,INC.製、商品名:BLANDOL26質量部をトルエンで溶解し、粘着層塗布量が5.6g/m2になるように、厚さ40μmのポリプロピレン系基材層の片面に塗布した後に乾燥させ、実施例2の光学シート保護用粘着フィルムを得た。実施例3スチレン-エチレン-ブチレン-スチレンブロック共重合体クレイトンポリマージャパン株式会社製、商品名:KRATONG-1657100質量部に対し、脂環族系飽和炭化水素樹脂荒川化学工業株式会社製、商品名:アルコンP-12530質量部、テルペンフェノール樹脂ヤスハラケミカル株式会社製、商品名:YSポリスターT-10019.5質量部、軟化剤SONNEBORN,INC.製、商品名:BLANDOL26質量部をトルエンで溶解し、粘着層塗布量が4.5g/m2になるように、厚さ40μmのポリプロピレン系基材層の片面に塗布した後に乾燥させ、実施例3の光学シート保護用粘着フィルムを得た。実施例4スチレン-エチレン-ブチレン-スチレンブロック共重合体クレイトンポリマージャパン株式会社製、商品名:KRATONG-1657100質量部に対し、脂環族系飽和炭化水素樹脂荒川化学工業株式会社製、商品名:アルコンP-12530質量部、テルペンフェノール樹脂ヤスハラケミカル株式会社製、商品名:YSポリスターT-1006.5質量部、軟化剤SONNEBORN,INC.製、商品名:BLANDOL26質量部をトルエンで溶解し、粘着層塗布量が4.5g/m2になるように、厚さ40μmのポリプロピレン系基材層の片面に塗布した後に乾燥させ、実施例4の光学シート保護用粘着フィルムを得た。比較例1~4粘着層に含まれるゴム系粘着剤、粘着付与剤及び軟化剤の配合比及び粘着層塗布量が表1に示す値になるようにして、実施例1~4と同様の方法で光学シート保護用粘着フィルムを得た。評価試験次に、これら実施例及び比較例の光学シート保護用粘着フィルムを用いて、以下の評価試験を行った。得られた評価結果を、表2に示す。初期粘着力評価実施例及び比較例の光学シート保護用粘着フィルムを、凹凸表面を有する光学シートに貼付けし、貼付けから1時間後に剥離した。貼付けは、室温23°C及び相対湿度50の環境下で、0.3MPaの圧着ゴムローラーを用いて2m/分にて実施した。剥離は、剥離角度を180°、剥離速度を1m/分にて実施した。前記測定にて得られた数値を初期粘着力とし、2~5cN/25mmの場合を○、それ以外を×として評価した。経時粘着力評価実施例及び比較例の光学シート保護用粘着フィルムを、凹凸表面を有する光学シートに初期粘着力評価と同条件で貼付けし、55°Cの恒温槽で14日間放置した後に剥離した。剥離条件は初期粘着力評価と同様とする。前記測定にて得られた数値を経時粘着力とし、2~10cN/25mmの場合を○、10cN/25mm以上の場合を×として評価した。移行性評価実施例及び比較例の光学シート保護用粘着フィルムを、凹凸表面を有する光学シートに前記経時粘着評価と同条件で貼付け、温度及び経時処理後に剥離した。粘着フィルムを剥離した後の光学シートの表面を走査型電子顕微鏡SEM株式会社キーエンス製、商品名:VE-8800で観察し、粘着層の移行が確認できなかった場合を○、移行が確認できた場合を×と評価した。表2から明らかなように、実施例1~4の光学シート保護用粘着フィルムは適度な初期粘着力を有し、経時変化や温度変化に伴う粘着力の上昇が小さく、かつ糊残りによる被着体の汚染が発生し難いという優れた性質を有する。"